ПОЛИМЕРНАЯ КОМПОЗИЦИЯ ДЛЯ ИЗГОТОВЛЕНИЯ ПРОВОДОВ И КАБЕЛЕЙ, ОБЛАДАЮЩАЯ ПРЕИМУЩЕСТВЕННЫМИ ЭЛЕКТРИЧЕСКИМИ СВОЙСТВАМИ

1. Применение полимерной композиции для получения по меньшей мере одного слоя, предпочтительно по меньшей мере изолирующего слоя, силового кабеля, предпочтительно силового кабеля постоянного тока (DC), включающего проводник, окруженный по меньшей мере внутренним полупроводящим слоем, изолирующим слоем и внешним полупроводящим слоем, в указанном порядке, отличающееся тем, что полимерная композиция включает
(a) полиолефин, который не является полиэтиленом низкой плотности (ПЭНП), и
(b) второй полиолефин, который отличается от полиолефина (а).
2. Применение по п.1 для получения кабеля постоянного тока, в котором внутренний полупроводящий слой содержит первую полупроводящую композицию, изолирующий слой содержит изолирующую композицию, и внешний полупроводящий слой содержит вторую полупроводящую композицию, и в котором изолирующая композиция изолирующего слоя содержит указанную полимерную композицию, предпочтительно состоит из нее, включающую
(a) полиолефин, который не является полиэтиленом низкой плотности (ПЭНП), и
(b) второй полиолефин, который отличается от полиолефина (а).
3. Применение по п.1 или 2, в котором полимерная композиция имеет электропроводность 160 фСм/м или менее, предпочтительно 150 фСм/м или менее, более предпочтительно 140 фСм/м или менее, более предпочтительно 130 фСм/м или менее, более предпочтительно 120 фСм/м или менее, более предпочтительно 110 фСм/м или менее, более предпочтительно 100 фСм/м или менее, более предпочтительно 90 фСм/м или менее, более предпочтительно от 0,01 до 80 фСм/м, более предпочтительно от 0,01 до 70 фСм/м, более предпочтительно от 0,05 до 60 фСм/м, более предпочтительно от 0,05 до 50 фСм/м, более предпочтительно от 0,05 до 40 фСм/м, более предпочтительно от 0,05 до 30 фСм/м, более предпочтительно от 0,05 до 20,0 фСм/м, более предпочтительно от 0,05 до 15,0 фСм/м, более предпочтительно от 0,05 до 10,0 фСм/м, при проведении измерений в соответствии с методом (1) измерения электропроводности по постоянному току, с использованием образца в виде пластины толщиной 1 мм, как описано в разделе «Методы определения».
4. Применение по п.1, в котором количество полиолефина (а) составляет от 0,1 до 99,9 мас.%, предпочтительно 0,5 мас.% или более, предпочтительно от 0,5 до 80 мас.%, более предпочтительно от 1,0 до 70 мас.%, более предпочтительно от 1,0 до 50 мас.%, более предпочтительно от 1,0 до 40 мас.%, более предпочтительно от 1,0 до 30 мас.%, более предпочтительно от 1,0 до 25 мас.%, более предпочтительно от 1,0 до 20 мас.%, в расчете на объединенную массу полиолефина (а) и второго полиолефина (b).
5. Применение по п.1, в котором количество второго полиолефина (b) составляет от 0,1 до 99,9 мас.%, предпочтительно 99,5 мас.% или менее, предпочтительно от 20 до 99,5 мас.%, более предпочтительно от 30 до 99,0 мас.%, более предпочтительно от 50 до 99,0 мас.%, более предпочтительно от 60 до 99,0 мас.%, более предпочтительно от 70 до 99,0 мас.%, более предпочтительно от 75 до 99,0 мас.%, более предпочтительно от 80 до 99,0 мас.%, в расчете на объединенную массу полиолефина (а) и второго полиолефина (b).
6. Применение по п.1, в котором полиолефин (а) представляет собой полиэтилен, полимеризованный в присутствии катализатора полимеризации олефинов и выбранный из гомополимера этилена или сополимера этилена с одним или более сомономером (сомономерами); или гомо- или сополимер С3-С20 альфа-олефина, предпочтительно выбранный из гомополимера пропилена, статистического сополимера пропилена с одним или более сомономером (сомономерами) или гетерофазного сополимера пропилена с одним или более сомономером (сомономерами), или из гомо- или сополимеров бутена.
7. Применение по п.1, в котором полиолефин (а) представляет собой полиэтилен, выбранный из сополимеров полиэтилена очень низкой плотности (ПЭОНП), сополимеров линейного полиэтилена низкой плотности (ЛПЭНП), сополимеров полиэтилена средней плотности (ПЭСП) или гомополимеров или сополимеров полиэтилена высокой плотности (ПЭВП); предпочтительно полиолефин (а) представляет собой полимер ПЭСП или полимер ПЭВП, наиболее предпочтительно ПЭВП.
8. Применение по п.1, в котором полиолефин (а) представляет собой гомополимер пропилена, статистический сополимер пропилена с одним или более сомономером (сомономерами) или гетерофазный сополимер пропилена с одним или более сомономером (сомономерами).
9. Применение по п.1, в котором полимерная композиция имеет массовую долю кристаллов с толщиной ламеллы >10 нм по меньшей мере 0,5 мас.%, при проведении измерений в соответствии с методом ДСК, как описано в описании в разделе «Методы определения».
10. Применение по п.1, в котором второй полиолефин (b) представляет собой полиолефин, который определен в любом из пп.6-9 и отличается от полиолефина (а), или представляет собой полимер ПЭНП, выбранный из возможно ненасыщенного гомополимера ПЭНП или возможно ненасыщенного ПЭНП сополимера этилена с одним или более сомономером (сомономерами); наиболее предпочтительно второй полиолефин (b) представляет собой ПЭНП, выбранный из возможно ненасыщенного гомополимера ПЭНП или возможно ненасыщенного ПЭНП сополимера этилена с одним или более сомономером (сомономерами).
11. Применение по п.1, в котором второй полиолефин (b) представляет собой ненасыщенный полимер ПЭНП, который выбран из ненасыщенного гомополимера ПЭНП или ненасыщенного ПЭНП сополимера этилена с одним или более сомономером (сомономерами) и содержит общее количество двойных связей углерод-углерод/1000 атомов углерода более чем 0,4/1000 атомов углерода, предпочтительно общее количество двойных связей углерод-углерод, присутствующих в ненасыщенном ПЭНП, представляет собой количество винильных групп, винилиденовых групп и транс-виниленовых групп, если они присутствуют; более предпочтительно ненасыщенный полимер ПЭНП содержит винильные группы, и общее количество винильных групп, присутствующих в ненасыщенном ПЭНП предпочтительно составляет более 0,05/1000 атомов углерода, еще более предпочтительно более чем 0,08/1000 атомов углерода, и наиболее предпочтительно более чем 0,11/1000 атомов углерода; более предпочтительно, в котором второй полиолефин (b) содержит винильные группы в общем количестве более чем 0,20/1000 атомов углерода, еще более предпочтительно более чем 0,30/1000 атомов углерода.
8
14
12. Применение по п.1, в котором второй полиолефин (b) представляет собой ненасыщенный ПЭНП сополимер этилена по меньшей мере с одним полиненасыщенным сомономером, и возможно с одним или более чем одним другим сомономером; предпочтительно полиненасыщенный сомономер состоит из прямой углеродной цепи, содержащей по меньшей мере 8 атомов углерода, по меньшей мере 4 атома углерода находятся между несопряженными двойными связями, и по меньшей мере одна из них является концевой; более предпочтительно указанный полиненасыщенный сомономер является диеном, предпочтительно диеном, который содержит по меньшей мере восемь атомов углерода, при этом первая двойная связь углерод-углерод является концевой, а вторая двойная связь углерод-углерод является не сопряженной с первой двойной связью; еще более предпочтительно диеном, который выбран из C-C несопряженного диена или их смеси, более предпочтительно выбран из 1,7-октадиена, 1,9-декадиена, 1,11-додекадиена, 1,13-тетрадекадиена, 7-метил-1,6-октадиена, 9-метил-1,8-декадиена или их смеси, еще более предпочтительно из 1,7-октадиена, 1,9-декадиена, 1,11-додекадиена, 1,13-тетрадекадиена или любой их смеси.
13. Применение по п.1, в котором полимерная композиция содержит сшивающий агент, предпочтительно пероксид, в количестве до 110 ммоль -O-O-/кг полимерной композиции, предпочтительно до 90 ммоль -O-O-/кг полимерной композиции (что соответствует от 0 до 2,4 мас.% дикумилпероксида в расчете на полимерную композицию), более предпочтительно от 1,0 до 75 ммоль -O-O-/кг полимерной композиции, предпочтительно менее чем 50 ммоль -O-O-/кг полимерной композиции, предпочтительно менее чем 40 ммоль -O-O-/кг полимерной композиции, предпочтительно менее чем 37 ммоль -O-O-/кг полимерной композиции, предпочтительно менее чем 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции.
14. Применение по п.1, для получения силового кабеля, предпочтительно силового кабеля постоянного тока (DC), в котором внутренний полупроводящий слой содержит возможно вулканизированную первую полупроводящую композицию, предпочтительно состоит из нее; полимерная композиция изолирующего слоя содержит вулканизированную полимерную композицию согласно любому из предшествующих пунктов, предпочтительно состоит из нее; и внешний полупроводящий слой содержит возможно вулканизированную вторую полупроводящую композицию, предпочтительно состоит из нее; более предпочтительно в котором внутренний полупроводящий слой содержит вулканизированную первую полупроводящую композицию, предпочтительно состоит из нее, полимерная композиция изолирующего слоя содержит вулканизированную полимерную композицию согласно любому из предшествующих пунктов, предпочтительно состоит из нее, и внешний полупроводящий слой содержит вулканизированную вторую полупроводящую композицию, предпочтительно состоит из нее.
15. Силовой кабель, предпочтительно силовой кабель постоянного тока (DC), содержащий проводник, окруженный по меньшей мере внутренним полупроводящим слоем, изолирующим слоем и внешним полупроводящим слоем, в указанном порядке; в котором по меньшей мере один слой, предпочтительно по меньшей мере изолирующий слой, содержит полимерную композицию, предпочтительно состоит из этой полимерной композиции, включающую:
(a) полиолефин, который не является полиэтиленом низкой плотности (ПЭНП), и
(b) второй полиолефин, отличающийся от полиолефина (а), согласно любому из предшествующих пп.1-14,
более предпочтительно проводник окружен по меньшей мере внутренним полупроводящим слоем, содержащим первую полупроводящую композицию; изолирующим слоем, содержащим изолирующую композицию; и внешним полупроводящим слоем, содержащим вторую полупроводящую композицию, в указанном порядке; при этом по меньшей мере изолирующая композиция изолирующего слоя содержит полимерную композицию, определенную в любом из предшествующих пп.1-14, предпочтительно состоит из этой композиции; и, возможно, полимерная композиция содержит сшивающий агент.
16. Силовой кабель, предпочтительно силовой кабель постоянного тока (DC), по п.15, в котором полимерная композиция содержит сшивающий агент, который предпочтительно является пероксидом, в количестве до 110 ммоль -O-O-/кг полимерной композиции, предпочтительно до 90 ммоль -O-O-/кг полимерной композиции, более предпочтительно от 0 до 75 ммоль -O-O-/кг полимерной композиции, предпочтительно менее чем 50 ммоль -O-O-/кг полимерной композиции, предпочтительно менее чем 40 ммоль -O-O-/кг полимерной композиции, предпочтительно менее чем 37 ммоль -O-O-/кг полимерной композиции, предпочтительно менее чем 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции.
17. Силовой кабель, предпочтительно силовой кабель постоянного тока (DC), по любому из предшествующих пп.15 или 16, в котором внутренний полупроводящий слой содержит возможно вулканизированную первую полупроводящую композицию, предпочтительно состоит из нее; полимерная композиция изолирующего слоя содержит вулканизированную полимерную композицию согласно любому из предшествующих пунктов, предпочтительно состоит из нее; и внешний полупроводящий слой содержит возможно вулканизированную вторую полупроводящую композицию, предпочтительно состоит из нее; более предпочтительно, в котором внутренний полупроводящий слой содержит вулканизированную первую полупроводящую композицию, предпочтительно состоит из нее; полимерная композиция изолирующего слоя содержит вулканизированную полимерную композицию согласно любому из предшествующих пп.1-13, предпочтительно состоит из нее; и внешний полупроводящий слой содержит вулканизированную вторую полупроводящую композицию, предпочтительно состоит из нее.
18. Способ получения силового кабеля, более предпочтительно силового кабеля постоянного тока (DC), определенного согласно любому из предшествующих пп.15-17, который предпочтительно является вулканизируемым, при этом способ включает следующие стадии:
- нанесение на проводник, предпочтительно (совместной) экструзией, по меньшей мере одного слоя, предпочтительно внутреннего полупроводящего слоя, содержащего первую полупроводящую композицию, изолирующего слоя, содержащего изолирующую композицию, и внешнего полупроводящего слоя, содержащего вторую полупроводящую композицию, в указанном порядке, при этом композиция по меньшей мере одного слоя, предпочтительно изолирующая композиция изолирующего слоя, включает полимерную композицию, как она определена в любом из предшествующих пп.1-14, предпочтительно состоит из нее, и возможно и предпочтительно сшивающий агент, который предпочтительно является пероксидом, в количестве до 110 ммоль -O-O-/кг полимерной композиции, предпочтительно до 90 ммоль -O-O-/кг полимерной композиции, более предпочтительно от 0 до 75 ммоль -O-O-/кг полимерной композиции, предпочтительно менее чем 50 ммоль -O-O-/кг полимерной композиции, предпочтительно менее чем 40 ммоль -O-O-/кг полимерной композиции, предпочтительно менее чем 37 ммоль -O-O-/кг полимерной композиции, предпочтительно менее чем 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции, более предпочтительно полимерная композиция содержит сшивающий агент, и способ включает дополнительную стадию вулканизации по меньшей мере полимерной композиции указанного изолирующего слоя, в присутствии вышеуказанного предпочтительного сшивающего агента и в условиях проведения вулканизации, и возможно и предпочтительно, вулканизации по меньшей мере одной, предпочтительно обеих из первой полупроводящей композиции внутреннего полупроводящего слоя и второй полупроводящей композиции внешнего полупроводящего слоя, в присутствии сшивающего агента в условиях проведения вулканизации.
19. Полимерная композиция, как определена в любом из предшествующих пп.1-14, содержащая:
(a) полиолефин, который не является полиэтиленом низкой плотности (ПЭНП), и который выбран из полиэтилена, полученного в присутствии катализатора полимеризации олефинов, или полипропилена, предпочтительно полиэтилена, выбранного из полимера ПЭСП или полимера ПЭВП, наиболее предпочтительно полимера ПЭВП,
(b) второй полиолефин, который отличается от полиолефина (а), предпочтительно полимер ПЭНП, более предпочтительно возможно ненасыщенный гомополимер ПЭНП или возможно ненасыщенный ПЭНП сополимер этилена с одним или более сомономером (сомономерами); и
пероксид в количестве менее чем 37 ммоль -O-O-/кг полимерной композиции, предпочтительно менее чем 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции.